ПОЛИМЕРНАЯ КОМПОЗИЦИЯ ДЛЯ ИЗГОТОВЛЕНИЯ ПРОВОДОВ И КАБЕЛЕЙ, ОБЛАДАЮЩАЯ ПРЕИМУЩЕСТВЕННЫМИ ЭЛЕКТРИЧЕСКИМИ СВОЙСТВАМИ

1. Применение полимерной композиции для получения по меньшей мере одного слоя, предпочтительно по меньшей мере изолирующего слоя, силового кабеля постоянного тока (DC), включающего проводник, окруженный по меньшей мере внутренним полупроводящим слоем, изолирующим слоем и внешним полупроводящим слоем, в указанном порядке, отличающееся тем, что полимерная композиция содержит:
(a) полиолефин, при условии, что если полиолефин представляет собой полиэтилен низкой плотности (ПЭНП), то он не является вулканизированным; и
(b) возможно, второй полиолефин, который отличается от полиолефина (а).
2. Применение по п.1 для получения DC кабеля, в котором внутренний полупроводящий слой содержит первую полупроводящую композицию, изолирующий слой содержит изолирующую композицию, и внешний полупроводящий слой содержит вторую полупроводящую композицию, и в котором изолирующая композиция изолирующего слоя содержит указанную полимерную композицию, предпочтительно состоит из нее, включающую
(a) полиолефин, представляющий собой невулканизированный ПЭНП, который предпочтительно выбран из гомополимера ПЭНП или ПЭНП сополимера этилена с одним или более сомономером (сомономерами), и
(b) возможно второй полиолефин, который отличается от полиолефина (а),
и где внешний полупроводящий слой содержит вулканизированную вторую полупроводящую композицию, предпочтительно состоит из нее, и возможно и предпочтительно, внутренний полупроводящий слой содержит невулканизированную первую полупроводящую композицию, предпочтительно состоит из нее.
3. Применение по п.1 для получения DC кабеля, в котором внутренний полупроводящий слой содержит первую полупроводящую  композицию, изолирующий слой содержит изолирующую композицию, и внешний полупроводящий слой содержит вторую полупроводящую композицию, в указанном порядке, и в котором изолирующая композиция изолирующего слоя содержит указанную полимерную композицию, предпочтительно состоит из нее, включающую:
(a) полиолефин, который не является ПЭНП, и который возможно и предпочтительно является невулканизированным, и
(b) возможно, второй полиолефин, который отличается от полиолефина (а),
и в котором, возможно и предпочтительно, внешний полупроводящий слой содержит вулканизированную вторую полупроводящую композицию, предпочтительно состоит из нее, и, возможно, внутренний полупроводящий слой содержит невулканизированную первую полупроводящую композицию, предпочтительно состоит из нее; более предпочтительно, в котором внешний полупроводящий слой содержит невулканизированную или вулканизированную, предпочтительно вулканизированную вторую полупроводящую композицию, предпочтительно состоит из нее, а внутренний полупроводящий слой содержит невулканизированную первую полупроводящую композицию, предпочтительно состоит из нее.
4. Применение по любому из предшествующих пп.1-3, в котором полимерная композиция имеет электропроводность 160 фСм/м (фемтоСименс/м) или менее, предпочтительно 150 фСм/м или менее, более предпочтительно 140 фСм/м или менее, более предпочтительно 130 фСм/м или менее, более предпочтительно 120 фСм/м или менее, более предпочтительно 110 фСм/м или менее, более предпочтительно 100 фСм/м или менее, более предпочтительно 90 фСм/м или менее, более предпочтительно от 0,01 до 80 фСм/м, более предпочтительно от 0,01 до 70 фСм/м, более предпочтительно от 0,05 до 60 фСм/м, более предпочтительно от 0,05 до 50 фСм/м, более предпочтительно от 0,05 до 40 фСм/м, более предпочтительно от 0,05 до 30 фСм/м, более предпочтительно от 0,05 до 20 фСм/м, более предпочтительно от 0,05 до 10,0 фСм/м, наиболее предпочтительно от 0,05 до 5,0 фСм/м, и еще более предпочтительно от 0,05 до 4,0 фСм/м, при проведении измерений электропроводности по постоянному току, как описано в разделе «Методы определения».
5. Применение по п.1, в котором количество полиолефина (а) составляет от 0,1 до 100 мас.%, предпочтительно от 0,5 до 100 мас.%, более предпочтительно от 1,0 до 100 мас.%, более предпочтительно от 5,0 до 100 мас.%, более предпочтительно от 10,0 до 100 мас.%, более предпочтительно от 20 до 100 мас.%, более предпочтительно от 30 до 100 мас.%, еще более предпочтительно от 40 до 100 мас.%, еще более предпочтительно от 50 до 100 мас.%, еще более предпочтительно от 60 до 100 мас.%, еще более предпочтительно от 70 до 100 мас.%, наиболее предпочтительно от 80 до 100 мас.% и еще более предпочтительно от 90 до 100 мас.%, еще более предпочтительно от 95 до 100 мас.%, в расчете на объединенную массу полиолефина (а) и возможного второго полиолефина (b).
3
20
6. Применение по п.1, в котором полиолефин (а) представляет собой полиэтилен, полученный полимеризацией в присутствии катализатора полимеризации олефинов и выбранный из гомополимена этилена или сополимера этилена с одним или более сомономером (сомономерами); или гомо- или сополимера С-С альфа-олефина, который предпочтительно выбран из гомополимера пропилена, статистического сополимера пропилена с одним или более сомономером (сомономерами) или гетерофазного сополимера пропилена с одним или более сомономером (сомономерами), или из гомо- или сополимеров бутена.
7. Применение по п.1, в котором полиолефин (а) представляет собой полиэтилен, выбранный из сополимеров полиэтилена очень низкой плотности (ПЭОНП), линейных сополимеров полиэтилена низкой плотности (ЛПЭНП), сополимеров полиэтилена средней плотности (ПЭСП) или гомополимеров или сополимеров полиэтилена высокой плотности (ПЭВП); более предпочтительно полиолефин (а) выбран из сополимера ЛПЭНП, сополимера ПЭСП или полимера ПЭВП; более предпочтительно полиолефин (а) выбран из сополимера ЛПЭНП, сополимера ПЭСП или полимера ПЭВП, который является унимодальным или мультимодальным в отношении молекулярно-массового распределения.
8. Применение по п.1, в котором полиолефин (а) представляет собой гомополимер пропилена, статистический сополимер пропилена с одним или более сомономером (сомономерами) или гетерофазный сополимер пропилена с одним или более сомономером (сомономерами).
9. Применение по п.1, в котором полимерная композиция имеет массовую долю кристаллов с толщиной ламеллы >10 нм по меньшей мере 1 мас.%, при проведении измерения по методу ДСК, как описано в части описания в разделе «Методы определения».
10. Применение по п.1, в котором возможный второй полиолефин (b) представляет собой полиолефин, как определен в любом из предшествующих пп.6-9 для полиолефина (а), и отличается от полиолефина (а), или же представляет собой полимер ПЭНП; предпочтительно полиолефин (а) является таким, как определен в предшествующих пп.3-9, и возможный второй полиолефин (b) выбран из возможно ненасыщенного гомополимера ПЭНП или возможно ненасыщенного сополимера ПЭНП этилена с одним или более сомономером (сомономерами).
11. Применение по п.1, в котором количество возможного второго полиолефина (b) составляет от 0 до 99,9 мас.%, предпочтительно от 0 до 99,5 мас.%, предпочтительно от 0 до 99,0 мас.%, предпочтительно от 0 до 95,0 мас.%, предпочтительно от 0 до 90 мас.%, от 0 до 80 мас.%, более предпочтительно от 0 до 70 мас.%, более предпочтительно от 0 до 60 мас.%, более предпочтительно от 0 до 50 мас.%, более предпочтительно от 0 до 40 мас.%, еще более предпочтительно от 0 до 30 мас.%, более предпочтительно от 0 до 20 мас.%, более предпочтительно от 0 до 10,0 мас.%, еще более предпочтительно 5,0 мас.% или менее, и наиболее предпочтительно полимерная композиция не содержит полиолефина (b) (0 мас.% полиолефина (b)), в расчете на объединенную массу полиолефина (а) и возможного второго полиолефина (b).
12. Применение по п.1, в котором полимерная композиция включает 100 мас.% полиолефина (а) в расчете на объединенную массу полиолефина (а) и возможного второго полиолефина (b); более предпочтительно полимерная композиция состоит из полиолефина (а) в качестве единственного полимерного компонента.
13. Применение по п.1, в котором полиолефин (а) является полиолефином, отличным от ПЭНП, и полимерная композиция, возможно, содержит сшивающий агент, который предпочтительно является пероксидом, в количестве от 0 до 110 ммоль -O-O- /кг полимерной композиции, предпочтительно от 0 до 90 ммоль -O-O- /кг полимерной композиции, (соответствует от 0 до 2,4 мас.% дикумилпероксида в расчете на полимерную композицию), от 0 до 75 ммоль -O-O- /кг полимерной композиции, предпочтительно от 0 до 50 ммоль -O-O- /кг полимерной композиции, предпочтительно от 0 до 40 ммоль -O-O- /кг полимерной композиции, предпочтительно от 0 до 37 ммоль -O-O- /кг полимерной композиции, предпочтительно от 0 до 35 ммоль -O-O- /кг полимерной композиции, предпочтительно от 0 до 34 ммоль -O-O- /кг полимерной композиции, предпочтительно от 0 до 33 ммоль -O-O- /кг полимерной композиции, более предпочтительно от 0 до 30 ммоль -O-O- /кг полимерной композиции, наиболее предпочтительно полимерная композиция не содержит сшивающего агента (=0 мас.% добавленного сшивающего агента) и не является вулканизированной.
14. Силовой кабель постоянного тока (DC), содержащий проводник, который окружен по меньшей мере внутренним полупроводящим слоем, изолирующим слоем и внешним полупроводящим слоем, в указанном порядке, и в котором по меньшей мере один слой, предпочтительно по меньшей мере изолирующий слой, содержит полимерную композицию, включающую:
(а) полиолефин, при условии, что если полиолефин представляет собой полиэтилен низкой плотности (ПЭНП), то он не является вулканизированным; и
(b) возможно, второй полиолефин, который отличается от полиолефина (а), как определен согласно любому из предшествующих п.п.1-13.
15. Кабель постоянного тока по п.14, в котором внутренний полупроводящий слой содержит первую полупроводящую композицию, изолирующий слой содержит изолирующую композицию и внешний полупроводящий слой содержит вторую полупроводящую композицию, и в котором изолирующая композиция изолирующего слоя содержит указанный полимер, предпочтительно состоит из него, включающий:
(a) полиолефин, представляющий собой невулканизированный ПЭНП, который предпочтительно выбран из гомополимера ПЭНП или ПЭНП сополимера этилена с одним или более сомономером (сомономерами), и
(b) возможно, второй полиолефин, который отличается от полиолефина (а), согласно любому из предшествующих пп.1-13,
и в котором внешний полупроводящий слой содержит вулканизированную вторую полупроводящую композицию, предпочтительно состоит из нее, и возможно и предпочтительно внутренний полупроводящий слой содержит невулканизированную первую полупроводящую композицию, предпочтительно состоит из нее.
16. Кабель постоянного тока по п.14, в котором внутренний полупроводящий слой содержит первую полупроводящую композицию, изолирующий слой содержит изолирующую композицию и внешний полупроводящий слой содержит вторую полупроводящую композицию, и в котором изолирующая композиция изолирующего слоя содержит указанную полимерную композицию, предпочтительно состоит из нее, изолирующий слой содержит указанную полимерную композицию, включающую:
(a) полиолефин, который не является ПЭНП, и который, возможно и предпочтительно, является невулканизированным, и
(b) возможно, второй полиолефин, который отличается от полиолефина (а), согласно любому из предшествующих пп.1-13,
и в котором, возможно и предпочтительно, внешний полупроводящий слой содержит невулканизированную или вулканизированную, предпочтительно вулканизированную, вторую полупроводящую композицию, предпочтительно состоит из нее; и, возможно, внутренний полупроводящий слой содержит невулканизированную первую полупроводящую композицию, предпочтительно состоит из нее; и более предпочтительно, в котором внешний полупроводящий слой содержит невулканизированную или вулканизированную, предпочтительно вулканизированную, вторую полупроводящую композицию, предпочтительно состоит из нее, а внутренний полупроводящий слой содержит невулканизированную первую полупроводящую композицию, предпочтительно состоит из нее.
17. Способ получения силового кабеля постоянного тока согласно любому из предшествующих п.п.14-16, включающий следующие стадии:
нанесение на проводник, предпочтительно посредством (совместной) экструзии, внутреннего полупроводящего слоя, содержащего первую полупроводящую композицию; изолирующего слоя, содержащего изолирующую композицию; и внешнего полупроводящего слоя, содержащего вторую полупроводящую композицию, в указанном порядке, при этом по меньшей мере композиция одного слоя, предпочтительно изолирующая композиция изолирующего слоя, содержит указанную полимерную композицию, предпочтительно состоит из нее, включающую:
(a) полиолефин, при условии, что если полиолефин представляет собой полиэтилен низкой плотности (ПЭНП), то он не является вулканизированным; предпочтительно (а) представляет собой полиолефин, который не является полиэтиленом низкой плотности (ПЭНП); и
(b) возможно, второй полиолефин, который отличается от полиолефина (а), согласно любому из предшествующих п.п.1-13, и.
- возможно, проведение вулканизации одного или более слоев полученного кабеля в присутствии сшивающего агента и в условиях проведения вулканизации; предпочтительно, возможно проведение вулканизации одной или обеих из первой полупроводящей композиции внутреннего полупроводящего слоя и второй полупроводящей полимерной композиции внешнего полупроводящего слоя; более предпочтительно, возможно и предпочтительно проведение вулканизации по меньшей мере второй полупроводящей полимерной композиции внешнего полупроводящего слоя, без вулканизации изолирующей композиции, которая содержит полимерную композицию изолирующего слоя согласно любому из предшествующих п.п.1-13, предпочтительно состоит из нее; более предпочтительно, возможно и предпочтительно, проведение вулканизации второй полупроводящей полимерной композиции внешнего полупроводящего слоя, без вулканизации первой полупроводящей композиции внутреннего полупроводящего слоя и указанной полимерной композиции изолирующего слоя.